АНТИПРИГАРНОЕ ПОВЕРХНОСТНОЕ ПОКРЫТИЕ

1. Подложка, содержащая антипригарное покрытие, включающая внешнее покрытие и грунтовку, плотно соединяющую вышеупомянутое внешнее покрытие с вышеупомянутой подложкой, причем вышеупомянутое внешнее покрытие содержит фторполимер и эффективное количество керамических частиц, имеющих средний размер частиц, по меньшей мере, 10 микрометров, для увеличения стойкости к истиранию вышеупомянутого покрытия, как определено методом SBAR в сухом состоянии.
2. Подложка по п.1, в которой вышеупомянутое количество указанных керамических частиц составляет, по меньшей мере, 3 вес.% от объединенной массы указанных керамических частиц и указанного фторполимера в вышеупомянутом внешнем покрытии.
3. Подложка по п.1, в которой указанная грунтовка также содержит керамические частицы, имеющие средний размер, по меньшей мере, 10 микрометров.
4. Подложка по п.1, в которой указанная грунтовка содержит промотор адгезии и необязательно фторполимер.
5. Подложка по п.1, в которой указанное антипригарное покрытие включает верхнее покрытие, которое содержит фторполимер и в котором отсутствуют вышеупомянутые керамические частицы.
6. Подложка по п.1, в которой дополнительное неорганическое вещество, повышающее твердость пленки, присутствует, по меньшей мере, в указанной грунтовке или в указанном внешнем покрытии, причем указанное неорганическое вещество, повышающее твердость пленки, имеет средний размер частиц меньше, чем 5 микрометров.
7. Подложка по п.1, в которой толщина указанного внешнего покрытия является, по меньшей мере, на 50% больше, чем толщина указанной грунтовки.
8. Подложка по п.1, в которой указанная грунтовка имеет толщину приблизительно не более чем 0,6 тысячных дюйма (от 5,1 до 16 микрометров) и указанное внешнее покрытие имеет толщину от 0,6 до 0,9 тысячных дюйма (от 15 до 23 микрометров).
9. Подложка по п.1, в которой указанное внешнее покрытие содержит промотор адгезии в количестве до 10 вес.% от массы указанного фторполимера.
10. Подложка по п.9, в которой указанный промотор адгезии выбирают из группы, состоящей из полиамидимида, полиэфирсульфона и полифениленсульфида.
11. Подложка по п.1, в которой указанное внешнее покрытие является, по существу, свободным от промотора адгезии.
12. Композиция, способная обеспечить антипригарное стойкое к истиранию покрытие на поверхности, причем указанная композиция включает фторполимер и эффективное количество керамических частиц, имеющих средний размер, по меньшей мере, 10 микрометров, для улучшения стойкости к истиранию указанного покрытия на указанной поверхности, по меньшей мере, на 10%, как определено методом SBAR в сухом состоянии, причем композиция необязательно содержит промотор адгезии в количестве до 10 вес.% от массы вышеупомянутого фторполимера.
13. Композиция по п.12, в которой количество указанного фторполимера является эффективным для обеспечения сплошной пленки, внутри которой, после нанесения вышеупомянутой композиции на вышеупомянутую поверхность для образования вышеупомянутого покрытия, диспергированы вышеупомянутые керамические частицы, причем вышеупомянутые керамические частицы присутствуют в вышеупомянутой композиции, составляя, по меньшей мере, 3 вес.% от объединенной массы вышеупомянутого фторполимера и вышеупомянутых керамических частиц.
14. Композиция по п.12, дополнительно содержащая частицы неорганического вещества, способствующего повышению твердости пленок, обладающего средним размером частиц меньше, чем 5 микрометров.
15. Композиция по п.12, в которой вышеупомянутые керамические частицы обладают твердостью по Кнупу, по меньшей мере, 1200.
16. Композиция по п.12, в которой вышеупомянутый промотор адгезии представляет собой, по меньшей мере, один полимер, выбираемый из группы, состоящей из полиамидимида, полиэфирсульфона и полифениленсульфида.